СПОСОБ ОЧИСТКИ БЛОК-СОПОЛИМЕРА (ВАРИАНТЫ)

1. Способ очистки блок-сополимера, включающий в себя растворение блок-сополимера в первой системе растворителей с получением первого раствора, объединение первого раствора со второй системой растворителей с получением блок-сополимера, осажденного из маточного раствора, и отделение блок-сополимера, осажденного из маточного раствора, с получением очищенного блок-сополимера, отличающийся тем, что в нем используют первую систему растворителей, которая обладает способностью растворять блок-сополимер на основе полиизобутена, и вторую систему растворителей, которая растворяет полистирольный концевой блок блок-сополимера в большей степени, чем она растворяет полиизобутеновый блок блок-сополимера, при этом первая система растворителей и вторая система растворителей независимо включают в себя, по меньшей мере, один растворитель.
2. Способ по п.1, отличающийся тем, что в нем после упомянутого отделения осажденного блок-сополимера от маточного раствора к очищенному блок-сополимеру дополнительно добавляют ацетон с получением смеси очищенного блок-сополимера и ацетона, после чего к упомянутой смеси очищенного блок-сополимера и ацетона добавляют третью систему растворителей, которая является осадителем по отношению к, по меньшей мере, двум типам блоков очищенного блок-сополимера с получением смеси очищенного блок-сополимера и смеси растворителей, и затем отделяют очищенный блок-сополимер от смеси растворителей с получением дополнительного количества очищенного блок-сополимера.
3. Способ по п.2, отличающийся тем, что в нем используют упомянутую третью систему растворителей, которая в качестве одного из растворителей содержит 2-пропанол.
4. Способ по п.1, отличающийся тем, что в нем используют упомянутую вторую систему растворителей, которая не растворяет полиизобутеновый блок блок-сополимера и при ее объединении с упомянутым первым раствором осаждает блок на основе полиизобутена из маточного раствора при температуре 23°С.
5. Способ по п.1, отличающийся тем, что в нем после упомянутого отделения осажденного блок-сополимера от маточного раствора очищенный полимер дополнительно высушивают при пониженном атмосферном давлении и/или при температуре выше 25°С, предпочтительно при температуре от 30 до 60°С.
6. Способ по п.2, отличающийся тем, что упомянутое дополнительное количество очищенного блок-сополимера, полученного после добавления третьей системы растворителей к смеси очищенного блок-сополимера и ацетона, дополнительно высушивают при пониженном атмосферном давлении и/или при температуре выше 25°С, предпочтительно при температуре от 30 до 60°С.
7. Способ по п.1, отличающийся тем, что в качестве блок-сополимера в нем используют термопластический эластомер на основе полиизобутена, предпочтительно являющийся пригодным для биомедицинских приложений.
8. Способ по п.1, отличающийся тем, что в нем используют блок-сополимер, содержащий в качестве полистирольного концевого блока полистирол, поли(стирол), в котором бензольные кольца стирольных субъединиц по отдельности необязательно замещены, или содержит их комбинации, в котором предпочтительно необязательно замещенные бензольные кольца стирольных субъединиц содержат, по меньшей мере, один полистирольный блок, поли(4-метилстирольный) блок, поли(4-метоксистирольный) блок, поли(4-трет-бутилстирольный) блок, поли(4-(2-гидроксиизопропил)стирольный)блок, поли(4-(2-метоксиизопропил)стирольный)блок, поли(3-(2-метоксиизопропил)стирольный)блок, поли(4-(2-хлоризопропил)стирольный)блок, поли(4-(2-ацетилизопропил)стирольный)блок, поли(4-(2-ацетоксиизопропил)стирольный)блок, поли(4-хлорстирольный)блок, поли(4-(эпоксиизопропил)стирольный)блок или их комбинации.
9. Способ по п.1 или 2, отличающийся тем, что в нем используют первую систему растворителей, которая в качестве одного из растворителей содержит тетрагидрофуран, метилциклогексан, толуол, бензол или их комбинации.
10. Способ по п.1, отличающийся тем, что при упомянутом растворении блок-сополимера в первой системе растворителей в нем используют 15÷25 объемов первой системы растворителей.
11. Способ по п.1, отличающийся тем, что в нем используют блок-сополимер, содержащий, по меньшей мере, один блок, полученный из необязательно замещенных стирольных мономеров, и, по меньшей мере, один блок, полученный из изобутеновых мономеров.
3
10
12. Способ по п.1, отличающийся тем, что в нем используют вторую систему растворителей, которая в качестве одного из растворителей содержит (С-С)кетон.
13. Способ по п.1 или 2, отличающийся тем, что в нем первый раствор добавляют во вторую систему растворителей по каплям при объединении первого раствора и второй системы растворителей.
4
14. Способ по п.2, отличающийся тем, что в нем используют третью систему растворителей, которая содержит спирт и при этом не растворяет либо средний полиизобутиленовый блок, либо концевые блоки блок-сополимера, а упомянутый спирт предпочтительно включает метанол, этанол, 1-пропанол, 2-пропанол или С спирт.
15. Способ по п.1 или 2, отличающийся тем, что в нем получают очищенный полимер, содержащий остаточный мономер в количестве менее 5 миллионных долей, предпочтительно в количестве менее 1 миллионной доли.
16. Способ по п.1 или 2, отличающийся тем, что в нем получают очищенный полимер, содержащий стирольные мономеры, параметилстирольные мономеры, параметоксистирольные мономеры или любые их комбинации в количестве менее 5 миллионных долей.
17. Способ по п.1 или 2, отличающийся тем, что в нем используют первый раствор, содержащий антиоксидант, предпочтительно выбранный из антиоксиданта, подходящего для использования в биомедицинских имплантах, или витамина, более предпочтительно витамина А, витамина С или витамина Е.
18. Способ по п.1 или 2, отличающийся тем, что в нем осажденный блок-сополимер отделяют от маточного раствора посредством декантирования, отсасывания или фильтрования.
19. Способ по п.1 или 2, отличающийся тем, что в качестве блок-сополимера в нем используют дендритный сополимер, содержащий, по меньшей мере, один стирольный полимерный блок в комбинации, по меньшей мере, с одним полимерным блоком на основе изобутена.
20. Способ по п.1 или 2, отличающийся тем, что в качестве блок-сополимера в нем используют высокоразветвленный блок-сополимер, содержащий полиизоолефиновый блок и полимоновилиденареновый блок.
21. Способ по п.1 или 2, отличающийся тем, что блок-сополимер, который в нем используют, обладает термопластическими эластомерными свойствами.
22. Способ по п.1 или 2, отличающийся тем, что очищенный полимер в нем дополнительно наносят на медицинское устройство.
23. Способ очистки блок-сополимера, включающий в себя растворение 1 мас.ч. блок-сополимера в 10÷30 мас.ч. первой системы растворителей с получением первого раствора, объединение первого раствора с 5÷10 объемами второй системы растворителей относительно объема первого раствора с осаждением блок-сополимера из маточного раствора, отделение осажденного блок-сополимера от маточного раствора с получением очищенного блок-сополимера, добавление к очищенному блок-сополимеру 5÷10 частей ацетона относительно объема первого раствора с получением смеси очищенного блок-сополимера и ацетона, добавление к смеси очищенного блок-сополимера и ацетона 1÷5 объемов относительно объема первого раствора 2-пропанола с получением смеси очищенного блок-сополимера и смеси растворителей, необязательно с последующим добавлением дополнительных 1÷15 объемов 2-пропанола, и отделение очищенного блок-сополимера от смеси растворителей с получением дополнительного количества очищенного блок-сополимера, отличающийся тем, что в нем используют первую систему растворителей, которая обладает способностью растворять полимер на основе полиизобутена, и вторую систему растворителей, которая растворяет полистирольный концевой блок блок-сополимера в большей степени, чем она растворяет внутренние блоки блок-сополимера на основе полиизобутена, при этом первая система растворителей и вторая система растворителей независимо содержат, по меньшей мере, один растворитель.
24. Способ по п.23, отличающийся тем, что очищенный полимер в нем дополнительно наносят на медицинское устройство.